(57)【特許請求の範囲】
【請求項１】
ガスタービンエンジン用のロータ−ステータアセンブリであって、
研磨性皮膜を形成するセラミック材料の層（８）が先端部上に被着されたロータ（２）であって、前記層は主にジルコニアによって構成され、１５％以下の空隙率を有する、ロータ（２）と、
ロータのまわりに配置され、ロータの先端部に面して摩耗性皮膜を形成するセラミック材料の層（６、１２、２０、２４）が設けられたステータ（４）であって、前記層は主にジルコニアによって構成され、５０μｍ以下の大きさを有する孔を備えて、２０％から５０％の範囲の空隙率を有する、ステータ（４）とを備え、
摩耗性皮膜層の多孔度が、５μｍ以下の大きさの細孔と１５μｍから５０μｍの範囲の大きさの中程度孔とを備えて２モードの分布を有する、ロータ−ステータアセンブリ。
【請求項２】
摩耗性皮膜層の多孔度が前記層内で均一に分配される、請求項１に記載のアセンブリ。
【請求項３】
摩耗性皮膜層（２０）が異なった空隙率を有する少なくとも２つの層部分（２０ａ、２０ｂ）から成る、請求項１または２に記載のアセンブリ。
【請求項４】
摩耗性皮膜層（２０）が垂直方向の亀裂（２２）を含む、請求項１から３のいずれか一項に記載のアセンブリ。
【請求項５】
摩耗性皮膜層が、４ＧＰａから１０ＧＰａの範囲の弾性係数と７０ＨＲ１５Ｙから９５ＨＲ１５Ｙの範囲の硬度とを有する、請求項１から４のいずれか一項に記載のアセンブリ。
【請求項６】
摩耗性皮膜層が、３０ＧＰａ以上の弾性係数と６００ＨＶよりも大きな硬度とを有する、請求項１から５のいずれか一項に記載のアセンブリ。
【請求項７】
摩耗性皮膜層と研磨性皮膜層とを構成するジルコニアには、イットリウム、ガドリニウム、ジスプロシウム、または任意の他の正方相または立方相のジルコニアの安定剤が添加される、請求項１から６のいずれか一項に記載のアセンブリ。
【請求項８】
摩耗性皮膜層が、熱溶射によって、焼結によって、またはゾルゲル法によってステータ上に被着される、請求項１から７のいずれか一項に記載のアセンブリ。
【請求項９】
研磨性皮膜層が、熱溶射によって、焼結によって、電解法によって、蒸着法によって、またはゾルゲル法によってロータの先端部上に被着される、請求項１から８のいずれか一項に記載のアセンブリ。
【請求項１０】
ロータがタービンの羽根であり、ステータはタービンのケーシングである、請求項１から９のいずれか一項に記載のアセンブリ。
【請求項１１】
請求項１から１０のいずれか一項による少なくとも１つのロータ−ステータアセンブリを含むガスタービンエンジン。
【発明の詳細な説明】
【技術分野】
【０００１】
本発明は、ガスタービンエンジン用のロータ−ステータアセンブリの全般的な分野に関する。より正確には、本発明は、ロータの先端部上とロータを取り囲むステータの内側表面上とにそれぞれ被着される研磨性皮膜と摩耗性皮膜の微細構造を最適化することに関する。
【０００２】
本発明が適用できる特定分野は、航空エンジンの（具体的には飛行機のエンジンまたはヘリコプターのエンジンの）タービン用の圧縮機である。
【背景技術】
【０００３】
航空エンジンの圧縮機は、１つまたは複数の環状構造体から成る圧縮機ケーシングを備え、環状構造体は１つまたは複数のセットの羽根に面して位置付けられ、羽根は羽根と環状構造物との間の相対的回転を伴って動く。同様に、航空エンジンのタービンは、燃焼ガスによって駆動される１セットの回転羽根を取り囲む、単体の、または複数の接触し合うリングセクターを構成する環状構造体から成るタービンリングを備える。
【０００４】
航空エンジンに対して可能な限り最良の効率を実現するためには、羽根の先端部と圧縮機ケーシングまたはタービンリングの対向面との間のガス漏れを回避または少なくとも最小限に抑えることが必須である。これはこのような漏れがエンジンの作動に貢献しないことによる。隙間のないこと、または隙間が最小限であることを追及することは、羽根の先端部と対向材料との間に接触が起こることが不可避であることを意味する。この材料で一般的とされる硬度のために、このような接触は羽根の先端部に損傷を与える可能性がある。
【０００５】
この問題を解決するために、羽根に面して位置付けられる材料の摩耗性、即ち先端部に顕著な摩耗を生じさせずに、羽根の先端部によって物理的に磨滅されるその能力を最適化するための提案がなされてきた。この目的のための知られている１つの技法は、圧縮機ケーシングまたはタービンリングの内側表面に多孔質材料から作られた摩耗性皮膜を形成する層を設けると同時に、羽根の先端部には研磨性皮膜を形成する高密度材料の層を設けることから成る。
【０００６】
このように、羽根の先端部に被着される研磨性皮膜については、立方晶窒化ホウ素（ｃＢＮ）の粒子あるいは酸化系、炭化系、または窒化系の他の硬質粒子を含む材料に頼ることが知られている。このような皮膜は、それらが金属またはセラミックで作られた摩耗性皮膜と結合されるとき満足のゆく研磨性挙動を有する。それにも関わらず、それらは高温で使用されると不充分な耐久性しか有せず（これらの皮膜は酸化に晒され、皮膜のマトリックス中に拡散してしまう）、限定的な、求められる耐用年数に対応しない熱機械的挙動しか有しない。さらに、このような皮膜を被着することは比較的高コストである。
【０００７】
ステータの内側表面上に被着される多孔質の摩耗性皮膜については、ＭＣｒＡｌＹ系の金属合金を使用すること、またはジルコニアに基づいたセラミックを使用することが知られている。金属合金は、低コストで製造が容易であるという利点を有する。それとは対照的に、その摩耗性の特性は比較的低く、その使用は温度で制限される。逆に、ジルコニアに基づいたセラミックは、摩耗性皮膜の機能と熱障壁の機能との両方を実施するのに使用されることが可能である。酸化物に基づいた皮膜の性質は、その物理的特性を保つことから、それが高温（１１００°Ｃよりも高い）で使用されることを可能にする。この皮膜は、製造が容易であり、低コストであることでも知られ（熱溶射による被着）、ある程度の多孔度では充分な摩耗性の特性を有する。それにも関わらず、このような多孔質皮膜は、層内の孔および粒の成形と大きさ調整とが困難なことから、機械加工後に表面状態の問題を有する。残念なことながら、気流におけるこのような表面状態はエンジンの性能に対して有害である。
【０００８】
一般に、従来技術で知られている摩耗性／研磨性皮膜対の全てが、求められる主要な特性（即ち接触時のシステムの挙動、耐腐食能力、耐熱サイクル能力、および良好な表面状態）の中の特定の良好な特性を示しても、求められる特性の全てをそれだけで最適化することを可能にするものはない。
【発明の概要】
【発明が解決しようとする課題】
【０００９】
ステータの内側表面上とロータの先端部上とにそれぞれ被着される摩耗性材料と研磨性材料とに利用でき、上述の欠点の全てを最小限にする能力のある皮膜対を有することが可能となることが求められている。
【００１０】
このように、本発明の目的は、特に高温で、上述の主要な特性全てについて均一で高機能の挙動を有すると同時に、低コストで製造できる皮膜対を提供することである。
【課題を解決するための手段】
【００１１】
この目的は、ガスタービンエンジン用のロータ−ステータアセンブリであって、
研磨性皮膜を形成するセラミック材料の層が先端部上に被着されたロータであって、前記層は主にジルコニアによって構成され、１５％以下の空隙率を有する、ロータと、
ロータのまわりに配置され、ロータの先端部に面して摩耗性皮膜を形成するセラミック材料の層が設けられたステータであって、前記層は主にジルコニアによって構成され、５０マイクロメートル（μｍ）以下の大きさを有する孔を備えて、２０％から５０％の範囲の空隙率を有する、ステータとを備える、ロータ−ステータアセンブリによって達成される。
【００１２】
このような研磨性／摩耗性皮膜対は多数の利点を有する。具体的には、本出願人は、ジルコニアに基づいたセラミック材料で作られた研磨性皮膜は、５０μｍ以下の大きさの孔で２０％から５０％の範囲の空隙率を有するセラミックに基づいたジルコニア材料で作られた摩耗性皮膜と結合されるとき、とりわけ高機能の研磨性挙動を有することを発見した。同様に、本出願人は、本発明によるジルコニアに基づいたセラミック材料で作られた摩耗性皮膜は、ジルコニアに基づいたセラミック材料で作られた研磨性皮膜と結合されるとき満足のゆく摩耗性挙動を有することも発見した。
【００１３】
さらに、この摩耗性皮膜は、あらゆる接触条件（即ち接線方向速度、侵入速度、および温度）で均一な挙動を現し、高温（１１００°Ｃよりも高い）で使用されることが可能である。これは、熱障壁の機能と摩耗性皮膜の機能との両方を実施する材料でもあり、機械加工後の表面の状態も満足のゆくものである。
【００１４】
さらに、この研磨性／摩耗性皮膜対は製造および修復が容易であり、低コストで製作できる。主にジルコニアに基づいた材料は、摩耗性皮膜のために熱溶射によって、ゾルゲル法によって、または焼結によって被着されることが可能であり、これらの被着法は実施が容易である。
【００１５】
好ましくは、摩耗性皮膜層の多孔度は前記層内で均一に分配される。
【００１６】
摩耗性皮膜層の多孔度は、５μｍ以下の大きさの孔で単一モードの分布を有する場合がある。代替方法として、摩耗性皮膜層の多孔度は、５μｍ以下の大きさの細孔と１５μｍから５０μｍの範囲の大きさの中程度孔とで２モードの分布を有する場合もある。
【００１７】
さらに、摩耗性皮膜層は、異なった空隙率を有する少なくとも２つの層部分から成る。摩耗性皮膜内の深さに伴って変化する多孔度を有することは、熱衝撃に対する皮膜の抵抗性を高め、熱サイクルに対するその抵抗性を高め、皮膜の絶縁力を増大させる（より効果的な熱障壁を実現する）。摩耗性皮膜は垂直方向の亀裂を含む場合もある。
【００１８】
やはり好ましくは、摩耗性皮膜層は４ギガパスカル（ＧＰａ）から１０ＧＰａの範囲の弾性係数と、ロックウェル硬度Ｃスケール（ＨＲＣ）で７０から９５ＨＲＣの範囲の硬度とを有する。このような特性は摩耗性皮膜に、熱衝撃に対するより高い抵抗性と充分な耐腐食性とを与えると同時に、良好な摩耗性の特性を保持する。
【００１９】
同様に、摩耗性皮膜層は有利に、３０ＧＰａ以上の弾性係数とヴィッカース硬度スケール（ＨＶ）で６００よりも高い硬度とを有する。
【００２０】
やはり好ましくは、摩耗性皮膜層と研磨性皮膜層を構成するジルコニアには、イットリウム、ガドリニウム、ジスプロシウム、または任意の他の正方相または立方相のジルコニアの安定剤が添加される。
【００２１】
摩耗性皮膜層は、熱溶射によって、焼結によって、またはゾルゲル法によってステータ上に被着されることができる。同様に、研磨性皮膜層は、熱溶射によって、焼結によって、電解法によって、蒸着法によって、またはゾルゲル法によってロータの先端部上に被着されることができる。
【００２２】
本発明は、上に定義された少なくとも１つのロータ−ステータアセンブリを有するガスタービンエンジンも提供する。
【００２３】
本発明の他の特徴および利点が、添付図面を参照してなされる以下の説明から明らかになる。添付図面は限定的性質のない実施形態を示す。
【図面の簡単な説明】
【００２４】
【図１】本発明によるロータ−ステータアセンブリの一例例の図式図である。
【図２Ａ】図１のアセンブリのステータ用の摩耗性皮膜として使用するのに適した材料の実施形態を示す図である。
【図２Ｂ】図１のアセンブリのステータ用の摩耗性皮膜として使用するのに適した材料の実施形態を示す図である。
【図２Ｃ】図１のアセンブリのステータ用の摩耗性皮膜として使用するのに適した材料の実施形態を示す図である。
【図３Ａ】図１のアセンブリのステータ用の摩耗性皮膜として使用するのに適した材料の実施形態を示す図である。
【図３Ｂ】図１のアセンブリのステータ用の摩耗性皮膜として使用するのに適した材料の実施形態を示す図である。
【図３Ｃ】図１のアセンブリのステータ用の摩耗性皮膜として使用するのに適した材料の実施形態を示す図である。
【図４Ａ】図１のアセンブリのステータ用の摩耗性皮膜として使用するのに適した材料の実施形態を示す図である。
【図４Ｂ】図１のアセンブリのステータ用の摩耗性皮膜として使用するのに適した材料の実施形態を示す図である。
【図５】従来技術のロータ−ステータアセンブリに対するテスト中の研磨性皮膜と摩耗性皮膜との挙動を示す写真である。
【図６】本発明によるロータ−ステータアセンブリに対するテスト中の研磨性皮膜と摩耗性皮膜との挙動を示す写真である。
【発明を実施するための形態】
【００２５】
本発明は、ロータの先端部がロータを取り囲むステータの部分に内側表面と接触するガスタービンエンジン用の任意のロータ−ステータアセンブリに適用される。
【００２６】
図１は、ロータがターボジェット内の高圧タービンの回転羽根２から構成され、ステータが単体として製作され、または羽根を取り囲む接触し合う複数のリングセクターから構成されるタービンリング４である、本発明の適用の一例の図式である。
【００２７】
このようなアセンブリでは、タービンリング４の内部表面と羽根２の先端部との隙間はゼロまたはほぼゼロである。タービンリングは内側に、羽根２の先端部上に被着された研磨性皮膜８の一部が大量の損耗を被らずに貫通することが可能な摩耗性皮膜６を担持する。
【００２８】
本発明によれば、研磨性皮膜８を形成する層は、主にジルコニアによって構成される、１５％以下の空隙率を有するセラミック材料から作られ、摩耗性皮膜６を形成する層は、主にジルコニアによって構成される、５０マイクロメートル（μｍ）以下の大きさの孔を備えて２０％から５０％の範囲の空隙率を有するセラミックから成る。
【００２９】
用語「主に」は、本明細書では摩耗性皮膜と研磨性皮膜のジルコニアがそれらの層の組成の少なくとも８０％を占めることを意味する。
【００３０】
本発明によるロータ−ステータアセンブリの摩耗性皮膜６と研磨性皮膜８は、このように同じセラミック、即ちジルコニアを使用して製作されるが、それらは異なった微細構造を備える。研磨性皮膜を構成するジルコニア層は、可能な限り最良の機械的特性（熱衝撃に対する硬度および抵抗性）を保証するように比較的小さな多孔度を有し、摩耗性皮膜を構成するジルコニア層は細かい微細構造（即ち５０μｍ以下の大きさの孔）と、皮膜の耐腐食性を高めるように、高機能の摩耗性の特性を保証するように調整された多孔度とを有する。
【００３１】
両方の皮膜で、使用されるジルコニアには有利に添加がなされる（イットリウム、ガドリニウム、ジスプロシウム、または任意の他の正方相または立方相のジルコニアの安定剤で）。それにも関わらず、これらの皮膜を形成するジルコニア粉末の組成が両方の皮膜で厳密に同一である必要はない。このように、一例として、一方または他方の粉末に安定剤を加えることが可能である。
【００３２】
羽根２の先端部上に被着される研磨性皮膜８はまた、３０ＧＰａ以上の弾性係数と６００ＨＶよりも大きな硬度とを有することが好ましい。
【００３３】
研磨性皮膜層は、熱溶射、焼結、電解法、蒸着、またはゾルゲル法などの知られている方法によって羽根の先端部上に被着されることができる。
【００３４】
研磨性皮膜層を金属で作られた羽根の先端部上に被着するのをし易くするために、下部層１０に頼ることもできる。例えば結合下部層１０は、ＭＣｒＡｌＹ（ＭはＮｉ、Ｃｏ、またはＮｉＣｏであることができる）によって、あるいはプラチナ・アルミニウム化物の皮膜によって構成されることができる。
【００３５】
図２Ａ〜図２Ｃ、図３Ａ〜図３Ｃ、および図４Ａ〜図４Ｂを参照して、本発明のロータ−ステータアセンブリの摩耗性皮膜を形成する材料層の微細構造の様々な実施形態についての説明が以下に続く。
【００３６】
図２Ａおよび図２Ｂはそれぞれ、写真の形態（目盛り：１μｍ）と図式の形態とにおける、主にジルコニアによって構成され、基材１４上に被着されたこのような層１２の第１の実施形態を示す。この実施形態では、多孔度（孔は黒色点１６によって表される）は細かいと言われる。即ち、これは５μｍ以下の大きさの孔によって構成され、層の厚みにわたるその分布において均一である。この例では、層内の多孔度の分布は単一モードである。
【００３７】
確認されるべきは、この層１２は、結合下部層１８を介して基材上に被着されることができることである。結合用下部層１８は、例えばＭＣｒＡｌＹ型（ＭはＮｉ、Ｃｏ、またはＮｉＣｏである）の合金を被着させること、またはプラチナ・アルミニウム化物皮膜などを被着させることによって形成される。
【００３８】
さらに、図２Ｃに示された第１の実施形態の変化形態では、ジルコニアの層１２は固体潤滑剤の粒子１７、例えば六方晶窒化ホウ素の粒子なども備える。このような粒子は、ロータとステータの接触中に羽根が動くのを容易にし、ロータとステータの間の力を制限する。
【００３９】
図３Ａから図３Ｃは、基材１４上に被着された、ロータ−ステータアセンブリの摩耗性皮膜を構成するのに適した層２０の第２の実施形態を示す。
【００４０】
この第２の実施形態では、層２０は、異なった微細構造を有するジルコニアの２つの層２０ａおよび２０ｂによって構成される。このように、研磨区域の傍に被着された層２０ａは大きな多孔度を有し（即ち２０％から５０％の範囲の空隙率を有し）、基材１４の傍に被着された層２０ｂは小さな多孔度（１０％から２０％程度）を有する。
【００４１】
このように、摩耗性皮膜としての役割を果たすために表面では大きな多孔度を有し、熱障壁としての役割を果たすために基材の傍ではより高密度の下部層を有する層が得られる。摩耗性皮膜の深さにわたる多孔度のこのような変化は、熱衝撃に対する皮膜の抵抗性を向上させ、熱サイクルに対するその抵抗性を向上させ、皮膜の絶縁力を増大させる働きをする（より効果的な熱障壁を実現する）。
【００４２】
確認されるべきは、この層２０は中間の結合下部層１８を介して基材上に被着されることができることである。
【００４３】
やはり確認されるべきは、２つの層２０ａおよび２０ｂのそれぞれにおいて、孔は好ましくは層の厚み全体に均一に分配されるということである。
【００４４】
さらに、この第２の実施形態の変化形態では、図３Ｃに示されるように、研磨区域の傍に被着された層２０ａは、皮膜の熱機械的挙動を向上させるように垂直方向の亀裂２２のアレイ（ミリメートル毎に少なくとも２つの亀裂）を有することができる。
【００４５】
図４Ａ〜図４Ｂは、基材１４上に被着された、ロータ−ステータアセンブリの摩耗性皮膜を構成するのに適した層２４の第３の実施形態を示す。
【００４６】
この第３の実施形態では、層２４は大きな多孔度を備えた（即ち２０％から５０％の範囲の空隙率を有する）ジルコニアの層によって形成される。
【００４７】
第１の実施形態と比較すると、この例の層内の多孔度の分布は２モードであり、即ち孔は「細」孔（即ち５μｍ以下の大きさを有する）と「中程度」孔（即ち１５μｍから５０μｍの範囲の大きさを有する）とに分配される。
【００４８】
図４Ａの写真では、細かい大きさの孔はこのように黒色区域２６によって表され、中程度の大きさの孔は黒色区域２８によって表される。確認されるべきは、孔の大きさに関わらず、層２４内の孔の分配のされ方は均一であるということである。
【００４９】
ロータ−ステータアセンブリの摩耗性皮膜を形成する層の様々な実施形態に共通の他の特性について以下に説明がなされる。
【００５０】
この摩耗性皮膜層は、好ましくは４ＧＰａから１０ＧＰａの範囲の弾性係数を有する。このような値は、皮膜に熱衝撃に対するより良好な抵抗性を与える。
【００５１】
やはり好ましくは、摩耗性皮膜層は表面ロックウェル硬度スケール（ＨＲ１５Ｙ）で７０から９５の範囲の硬さを有し、そのようにして充分な耐腐食性を保証すると同時に良好な摩耗性特徴を有することを可能にする。
【００５２】
さらに、摩耗性皮膜層は、好ましくは孔生成剤および固体潤滑剤を含む塊状粉末を熱溶射することによって被着されることができる。より細かい微細構造を得ることをし易くするナノメートル粉末の懸濁体を熱溶射することに頼ることも可能である。同様に、垂直方向の亀裂と、２０％よりも大きな空隙率とを備えた微細構造を得るように溶射条件を修正することが可能である。
【００５３】
孔生成剤および固体潤滑剤を用いて、または用いずにサブマイクロメータの微細構造を有する粉末を焼結することによる被着に頼ることもできる。焼結は、セラミックの溶融温度よりも低い温度で被着物を成形することで微細構造に対する調整を行うことを拡大するする。具体的には、微細構造は細かいものとして保たれることができ、多孔度は均一性の点と大きさおよび分布の点との両方で調整されることができる。
【００５４】
摩耗性皮膜層を被着するためにゾルゲル法に頼ることもできる。
【００５５】
図５および図６を参照して、先行技術の研磨性／摩耗性皮膜対（図５）と本発明による研磨性／摩耗性皮膜対（図６）とに対しての摩耗性および損耗のテストの結果について以下に説明が続く。
【００５６】
これらのテストは供給会社のＳｕｌｚｅｒ  Ｉｎｎｏｔｅｃによって利用可能にされる種類のテストベンチを使用して実施された。知られているやり方で、このようなテストベンチは、研磨性皮膜層が自由端部に設けられた羽根を担持するロータと、摩耗性皮膜の試料を担持するプレートとの両方を備え、研磨性材料が摩耗性材料の中に侵入するのを可能にするようにプレートをロータに向けて動かすことが可能である。テストベンチは、テスト中に摩耗性皮膜を加熱する高速火炎発生器も有する。
【００５７】
テストは、ロータが毎秒４１０メートル（ｍ／ｓ）の速度で回転し、摩耗性皮膜が約１１００°Ｃの温度に加熱され、研磨性皮膜が毎秒約５０マイクロメートル（μｍ／ｓ）の速度で摩耗性皮膜の中へ侵入するという同じ条件下で実施された。
【００５８】
図５は、高密度ジルコニアで構成された従来技術の摩耗性皮膜３０（約１０％の空隙率）のテスト後の表面状態と、皮膜に接触した後の羽根３２の先端部（皮膜なし）の平面図とを示す。
【００５９】
この図では、羽根の先端部に高度の損耗が見られることが可能であり、ステータ上に被着された摩耗性皮膜では接触が不充分であると共に、羽根からステータに転移されている材料が存在する。
【００６０】
図６は、本発明による摩耗性皮膜３４のテスト後の表面状態と、本発明による研磨性皮膜３６の断面図とを示す。具体的には、このテストでは、使用された摩耗性皮膜３４は２５％から２８％の範囲の空隙率を有しており、細かな微細構造は、図３Ａおよび図３Ｂを参照して述べられた通り均一に分配された細孔と中程度孔とによって構成されていた（２モードの分布）。同様に、イットリウムで部分的に安定化されたジルコニアから作られた研磨性皮膜３６は約１０％の空隙率を有した。
【００６１】
図５と比較すると、この図では、ロータ上に被着された研磨性皮膜内で損耗が小さく、ステータ上に被着された摩耗性皮膜内で接触が良好であることが分かる。このことは、本発明によるロータ−ステータアセンブリの研磨性／摩耗性皮膜対に、摩耗度および損耗の点で良好な挙動をもたらす。
【図１】
0006290224.tif 000002
【図２Ａ】
0006290224.tif 000003
【図２Ｂ】
0006290224.tif 000004
【図２Ｃ】
0006290224.tif 000005
【図３Ａ】
0006290224.tif 000006
【図３Ｂ】
0006290224.tif 000007
【図３Ｃ】
0006290224.tif 000008
【図４Ａ】
0006290224.tif 000009
【図４Ｂ】
0006290224.tif 000010
【図５】
0006290224.tif 000011
【図６】
0006290224.tif 000012